(57)【特許請求の範囲】
【請求項１】
正極と負極とがセパレータを介して対向配置された、一対の上記正極および上記負極当たりの完全充電状態における開回路電圧が４．２５Ｖ以上４．６０Ｖ以下であるリチウムイオン二次電池であって、
上記セパレータは、積層された複数の微多孔膜からなり、膜厚が１０μｍ以上２０μｍ以下であり、膜厚２０μｍ換算での突刺し強度が３００ｇｆ以下であり、
上記複数の微多孔膜のうちの１層の透気度は、上記セパレータ全体の透気度の３５％以上であり、
上記セパレータ全体の３５％以上の透気度を有する微多孔膜は、当該微多孔膜以外の微多孔膜に比して融点が低いリチウムイオン二次電池。
【請求項２】
一対の上記正極および負極当たりの完全充電状態における開回路電圧が４．２５Ｖ以上６．００Ｖ以下の範囲である請求項１記載のリチウムイオン二次電池。
【請求項３】
上記セパレータ全体の３５％以上の透気度を有する微多孔膜と、当該微多孔膜以外の微多孔膜とが異なる透気度を有する請求項１から２のいずれかに記載のリチウムイオン二次電池。
【請求項４】
上記複数の微多孔膜はポリオレフィンからなる請求項１から３のいずれかに記載のリチウムイオン二次電池。
【請求項５】
上記セパレータ全体の３５％以上の透気度を有する微多孔膜が、ポリエチレンからなる請求項１から４のいずれかに記載のリチウムイオン二次電池。
【請求項６】
上記負極は、炭素材料を含むこと、または、アルカリ金属イオン若しくはアルカリ土類金属イオンを吸蔵および離脱する事が可能な金属材料を含む請求項１から５のいずれかに記載のリチウムイオン二次電池。
【請求項７】
上記炭素材料は、黒鉛、易黒鉛化性炭素および難黒鉛化性炭素からなる群のうち少なくとも1種を含む請求項６記載のリチウムイオン二次電池。
【請求項８】
上記アルカリ金属またはアルカリ土類金属は、ケイ素、ゲルマニウム、スズおよび鉛からなる群のうち少なくとも１種を含む請求項６記載のリチウムイオン二次電池。
【請求項９】
一対の正極および負極当たりの完全充電状態における開回路電圧が４．２５Ｖ以上４．６０Ｖ以下であるリチウムイオン二次電池に用いられる、積層された複数の微多孔膜からなるセパレータであって、
上記セパレータの膜厚が１０μｍ以上２０μｍ以下であり、膜厚２０μｍ換算での突刺し強度が３００ｇｆ以下であり、
上記複数の微多孔膜のうちの１層の透気度が、当該セパレータ全体の透気度の３５％以上であり、
上記セパレータ全体の３５％以上の透気度を有する微多孔膜は、当該微多孔膜以外の微多孔膜に比して融点が低いセパレータ。
【請求項１０】
上記セパレータ全体の３５％以上の透気度を有する微多孔膜と、当該微多孔膜以外の微多孔膜とが異なる透気度を有する請求項９記載のセパレータ。
【請求項１１】
上記複数の微多孔膜はポリオレフィンからなる請求項９から１０のいずれかに記載のセパレータ。
【請求項１２】
上記セパレータ全体の３５％以上の透気度を有する微多孔膜が、ポリエチレンからなる請求項９から１１のいずれかに記載のセパレータ。
【発明の詳細な説明】
【技術分野】
【０００１】
この発明は、セパレータおよび電池に関する。特に、微多孔性のセパレータおよびそれを用いた電池に関する。
【背景技術】
【０００２】
近年の携帯電子技術のめざましい発達により、携帯電話やノートブックコンピューターなどの電子機器は高度情報化社会を支える基盤技術と認知されている。また、これらの電子機器の高機能化に関する研究開発が精力的に進められており、これらの電子機器の消費電力も比例して増加の一途を辿っている。その反面、これらの電子機器は長時間の駆動が求められており、駆動電源である二次電池の高エネルギー密度化が必然的に望まれている。
【０００３】
また、電子機器に内蔵される電池の占有体積や質量などの観点より、電池のエネルギー密度は高いほど望ましい。現在では、リチウムイオン二次電池が優れたエネルギー密度を有することから、殆どの機器に内蔵されるに至っている。
【０００４】
通常、リチウムイオン二次電池では、正極にはコバルト酸リチウム、負極には炭素材料が使用されており、作動電圧が２．５Ｖ〜４．２Ｖの範囲で用いられている。単電池において、端子電圧を４．２Ｖまで上げられるのは、非水電解質材料やセパレータなどの優れた電気化学的安定性によるところが大きい。
【０００５】
ところで、従来の最大４．２Ｖで作動するリチウムイオン二次電池では、正極に用いられるコバルト酸リチウムなどの正極活物質は、その理論容量に対して６割程度の容量を活用しているに過ぎない。このため、更に充電圧を上げることにより、残存容量を活用することが原理的に可能である。実際に、充電時の電圧を４．２５Ｖ以上にすることにより、高エネルギー密度化が発現することが知られている（例えば特許文献１参照）。
【０００６】
また、このリチウムイオン二次電池では、通常の使用条件下において十分な安全性を確保する電池設計がなされているが、近年の高容量化に対応するため、より高い安全性が求められるようになっている。
【０００７】
そこで、捲回積層構造を有するリチウムイオン二次電池では、より高い安全性を実現するべく、正極／負極最外周部分に正極／負極集電体露出部分を１周以上対向させた構造とすることが提案されている（例えば特許文献２参照）。このリチウムイオン二次電池では、誤った使用がなされた場合でも、電気抵抗の十分に小さい金属同士の接触による内部短絡によって、電池の急激な温度上昇を抑制することができる。この構造を有するリチウムイオン二次電池は実用化され、実際に優れた効果を奏することが確認されている。
【０００８】
【特許文献１】国際公開第ＷＯ０３／０１９７１３号パンフレット
【特許文献２】特開平８−１５３５４２号公報
【発明の開示】
【発明が解決しようとする課題】
【０００９】
しかしながら、充電電圧を４．２Ｖを超えて設定した電池は、誤った使用方法で生じる危険性が従来の電池より増すため、更に安全性を向上させる必要性がある。また、電池特性の観点からすると、安全性の向上に伴って負荷特性の低下がないようにすることも重要となる。
【００１０】
したがって、この発明の目的は、充電電圧を４．２Ｖを超えて設定した電池において、負荷特性の低下を招くことなく、優れた安全性を実現できるセパレータおよびそれを用いた電池を提供することにある。
【課題を解決するための手段】
【００１４】
上述の課題を解決するために、第１の発明は、
正極と負極とがセパレータを介して対向配置された、一対の正極および負極当たりの完全充電状態における開回路電圧が４．２５Ｖ以上４．６０Ｖ以下であるリチウムイオン二次電池であって、
セパレータは、積層された複数の微多孔膜からなり、膜厚が１０μｍ以上２０μｍ以下であり、膜厚２０μｍ換算での突刺し強度が３００ｇｆ以下であり、
複数の微多孔膜のうちの１層の透気度は、セパレータ全体の透気度の３５％以上であり、
セパレータ全体の３５％以上の透気度を有する微多孔膜は、当該微多孔膜以外の微多孔膜に比して融点が低いリチウムイオン二次電池である。
【００１５】
第２の発明は、
一対の正極および負極当たりの完全充電状態における開回路電圧が４．２５Ｖ以上４．６０Ｖ以下であるリチウムイオン二次電池に用いられる、積層された複数の微多孔膜からなるセパレータであって、
セパレータの膜厚が１０μｍ以上２０μｍ以下であり、膜厚２０μｍ換算での突刺し強度が３００ｇｆ以下であり、
複数の微多孔膜のうちの１層の透気度が、当該セパレータ全体の透気度の３５％以上であり、
セパレータ全体の３５％以上の透気度を有する微多孔膜は、当該微多孔膜以外の微多孔膜に比して融点が低いセパレータである。
【００１６】
第１および第２の発明では、積層された複数の微多孔膜からなるセパレータの膜厚を１０μｍ以上２０μｍ以下、膜厚２０μｍ換算での突刺し強度を３００ｇｆ以下とし、複数の微多孔膜のうちの１層の透気度をセパレータ全体の透気度の３５％以上にしたので、負荷特性の低下を招くことなく、異常状態における電池の温度上昇を抑制できる。
【００１７】
第１の発明では、一対の正極および負極当たりの完全充電状態における開回路電圧が４．２５Ｖ以上６．００Ｖ以下の範囲であることが好ましい。負極は、炭素材料を含むもの、または、アルカリ金属イオン若しくはアルカリ土類金属イオンを吸蔵および離脱する事が可能な金属材料を含むものを用いることができる。炭素材料は、黒鉛、易黒鉛化性炭素および難黒鉛化性炭素からなる群のうち少なくとも1種を含むことが好ましい。また、アルカリ金属またはアルカリ土類金属は、ケイ素、ゲルマニウム、スズおよび鉛からなる群のうち少なくとも１種を含むことが好ましい。
【００１９】
第１および第２の発明では、セパレータ全体の３５％以上の透気度を有する微多孔膜と、この微多孔膜以外の微多孔膜とが異なる透気度を有することが好ましい。また、セパレータ全体の３５％以上の透気度を有する微多孔膜は、この微多孔膜以外の微多孔膜に比して融点が低いことが好ましい。また、セパレータを構成する複数の微多孔膜はポリオレフィンからなることが好ましい。また、セパレータ全体の３５％以上の透気度を有する微多孔膜が、ポリエチレンからなることが好ましい。
【発明の効果】
【００２０】
以上説明したように、この発明によれば、負荷特性の低下を招くことなく、異常状態における電池の温度上昇を抑制できる。したがって、良好な負荷特性を有し、且つ安全性に優れた電池を実現できる。
【発明を実施するための最良の形態】
【００２１】
以下、この発明の実施形態について図面を参照しながら説明する。なお、以下の実施形態の全図においては、同一または対応する部分には同一の符号を付す。
【００２２】
（１）第１の実施の形態
（１−１）二次電池の構成
図１は、この発明の第１の実施形態による二次電池の一構成例を示す断面図である。この二次電池は、電極反応物質としてリチウム（Ｌｉ）を用い、負極の容量が、リチウムの吸蔵および放出による容量成分により表されるいわゆるリチウムイオン二次電池である。この二次電池は、いわゆる円筒型といわれるものであり、ほぼ中空円柱状の電池缶１１の内部に、一対の帯状の正極２１と帯状の負極２２とがセパレータ２３を介して巻回された巻回電極体２０を有している。セパレータ２３には、液状の電解質である電解液が含浸されている。電池缶１１は、例えばニッケル（Ｎｉ）のめっきがされた鉄（Ｆｅ）により構成されており、一端部が閉鎖され他端部が開放されている。電池缶１１の内部には、巻回電極体２０を挟むように巻回周面に対して垂直に一対の絶縁板１２，１３がそれぞれ配置されている。
【００２３】
電池缶１１の開放端部には、電池蓋１４と、この電池蓋１４の内側に設けられた安全弁機構１５および熱感抵抗素子（Positive Temperature Coefficient；ＰＴＣ素子）１６とが、ガスケット１７を介してかしめられることにより取り付けられており、電池缶１１の内部は密閉されている。電池蓋１４は、例えば、電池缶１１と同様の材料により構成されている。安全弁機構１５は、ＰＴＣ素子１６を介して電池蓋１４と電気的に接続されており、内部短絡あるいは外部からの加熱などにより電池の内圧が一定以上となった場合にディスク板１５Ａが反転して電池蓋１４と巻回電極体２０との電気的接続を切断するようになっている。ＰＴＣ素子１６は、温度が上昇すると抵抗値の増大により電流を制限し、大電流による異常な発熱を防止するものであり、例えば、１２０℃以上の温度で作動する。ガスケット１７は、例えば、絶縁材料により構成されており、表面にはアスファルトが塗布されている。
【００２４】
巻回電極体２０は、例えば、センターピン２４を中心に巻回されている。巻回電極体２０の正極２１にはアルミニウム（Ａｌ）などよりなる正極リード２５が接続されており、負極２２にはニッケルなどよりなる負極リード２６が接続されている。正極リード２５は安全弁機構１５に溶接されることにより電池蓋１４と電気的に接続されており、負極リード２６は電池缶１１に溶接され電気的に接続されている。
【００２５】
図２は、図１に示した巻回電極体２０の一部を拡大して表すものである。以下、図２を参照しながら、二次電池を構成する正極２１、負極２２、セパレータ２３、電解質について順次説明する。
【００２６】
（正極）
正極２１は、例えば、対向する一対の面を有する正極集電体２１Ａの両面に正極活物質層２１Ｂが設けられた構造を有している。なお、図示はしないが、正極集電体２１Ａの片面のみに正極活物質層２１Ｂを設けるようにしてもよい。正極集電体２１Ａは、例えば、アルミニウム箔などの金属箔により構成されている。正極活物質層２１Ｂは、例えば、正極活物質として、リチウムを吸蔵および放出することが可能な正極材料の１種または２種以上を含んでおり、必要に応じてグラファイトなどの導電剤およびポリフッ化ビニリデンなどの結着剤を含んで構成されている。
【００２７】
リチウムを吸蔵および放出することが可能な正極材料としては、例えば、リチウム酸化物，リチウムリン酸化物，リチウム硫化物またはリチウムを含む層間化合物などのリチウム含有化合物が適当であり、これらの２種以上を混合して用いてもよい。エネルギー密度を高くするには、リチウムと遷移金属元素と酸素（Ｏ）とを含むリチウム含有化合物が好ましく、中でも、遷移金属元素として、コバルト（Ｃｏ），ニッケル，マンガン（Ｍｎ）および鉄からなる群のうちの少なくとも１種を含むものであればより好ましい。このようなリチウム含有化合物としては、例えば、化１，化２あるいは化３に示した層状岩塩型の構造を有するリチウム複合酸化物、化４に示したスピネル型の構造を有するリチウム複合酸化物、または化５に示したオリビン型の構造を有するリチウム複合リン酸塩などが挙げられ、具体的には、ＬｉＮｉ0.50Ｃｏ0.20Ｍｎ0.30Ｏ2、ＬｉaＣｏＯ2（ａ≒１）、ＬｉbＮｉＯ2（ｂ≒１）、Ｌｉc1Ｎｉc2Ｃｏ1-c2Ｏ２（ｃ１≒１，０＜ｃ２＜１）、ＬｉdＭｎ2Ｏ4（ｄ≒１）あるいはＬｉeＦｅＰＯ4（ｅ≒１）などがある。
【００２８】
（化１）
ＬｉfＭｎ(1-g-h)ＮｉgＭ１hＯ(2-j)Ｆk
（式中、Ｍ１は、コバルト，マグネシウム（Ｍｇ），アルミニウム，ホウ素（Ｂ），チタン（Ｔｉ），バナジウム（Ｖ），クロム（Ｃｒ），鉄，銅（Ｃｕ），亜鉛（Ｚｎ），ジルコニウム（Ｚｒ），モリブデン（Ｍｏ），スズ（Ｓｎ），カルシウム（Ｃａ），ストロンチウム（Ｓｒ）およびタングステン（Ｗ）からなる群のうちの少なくとも１種を表す。ｆ，ｇ，ｈ，ｊおよびｋは、０．８≦ｆ≦１．２、０＜ｇ＜０.５、０≦ｈ≦０．５、ｇ＋ｈ＜１、−０．１≦ｊ≦０．２、０≦ｋ≦０．１の範囲内の値である。なお、リチウムの組成は充放電の状態によって異なり、ｆの値は完全放電状態における値を表している。）
【００２９】
（化２）
ＬｉmＮｉ(1-n)Ｍ２nＯ(2-p)Ｆq
（式中、Ｍ２は、コバルト，マンガン，マグネシウム，アルミニウム，ホウ素，チタン，バナジウム，クロム，鉄，銅，亜鉛，モリブデン，スズ，カルシウム，ストロンチウムおよびタングステンからなる群のうちの少なくとも１種を表す。ｍ，ｎ，ｐおよびｑは、０．８≦ｍ≦１．２、０．００５≦ｎ≦０．５、−０．１≦ｐ≦０．２、０≦ｑ≦０．１の範囲内の値である。なお、リチウムの組成は充放電の状態によって異なり、ｍの値は完全放電状態における値を表している。）
【００３０】
（化３）
ＬｉrＣｏ(1-s)Ｍ３sＯ(2-t)Ｆu
（式中、Ｍ３は、ニッケル，マンガン，マグネシウム，アルミニウム，ホウ素，チタン，バナジウム，クロム，鉄，銅，亜鉛，モリブデン，スズ，カルシウム，ストロンチウムおよびタングステンからなる群のうちの少なくとも１種を表す。ｒ，ｓ，ｔおよびｕは、０．８≦ｒ≦１．２、０≦ｓ＜０．５、−０．１≦ｔ≦０．２、０≦ｕ≦０．１の範囲内の値である。なお、リチウムの組成は充放電の状態によって異なり、ｒの値は完全放電状態における値を表している。）
【００３１】
（化４）
ＬｉvＭｎ2-wＭ４wＯxＦy
（式中、Ｍ４は、コバルト，ニッケル，マグネシウム，アルミニウム，ホウ素，チタン，バナジウム，クロム，鉄，銅，亜鉛，モリブデン，スズ，カルシウム，ストロンチウムおよびタングステンからなる群のうちの少なくとも１種を表す。ｖ，ｗ，ｘおよびｙは、０．９≦ｖ≦１．１、０≦ｗ≦０．６、３．７≦ｘ≦４．１、０≦ｙ≦０．１の範囲内の値である。なお、リチウムの組成は充放電の状態によって異なり、ｖの値は完全放電状態における値を表している。）
【００３２】
（化５）
ＬｉzＭ５ＰＯ4
（式中、Ｍ５は、コバルト，マンガン，鉄，ニッケル，マグネシウム，アルミニウム，ホウ素，チタン，バナジウム，ニオブ，銅，亜鉛，モリブデン，カルシウム，ストロンチウム，タングステンおよびジルコニウムからなる群のうちの少なくとも１種を表す。ｚは、０．９≦ｚ≦１．１の範囲内の値である。なお、リチウムの組成は充放電の状態によって異なり、ｚの値は完全放電状態における値を表している。）
【００３３】
リチウムを吸蔵および放出することが可能な正極材料としては、これらの他にも、ＭｎＯ2，Ｖ2Ｏ5，Ｖ6Ｏ13，ＮｉＳ，ＭｏＳなどのリチウムを含まない無機化合物も挙げられる。
【００３４】
（負極）
負極２２は、例えば、対向する一対の面を有する負極集電体２２Ａの両面に負極活物質層２２Ｂが設けられた構造を有している。なお、図示はしないが、負極集電体２２Ａの片面のみに負極活物質層２２Ｂを設けるようにしてもよい。負極集電体２２Ａは、例えば、銅箔などの金属箔により構成されている。
【００３５】
負極活物質層２２Ｂは、負極活物質として、リチウムを吸蔵および放出することが可能な負極材料のいずれか１種または２種以上を含んで構成されており、必要に応じて正極活物質層２１Ｂと同様の結着剤を含んで構成されている。
【００３６】
なお、この二次電池では、リチウムを吸蔵および放出することが可能な負極材料の電気化学当量が、正極２１の電気化学当量よりも大きくなっており、充電の途中において負極２２にリチウム金属が析出しないようになっている。
【００３７】
また、この二次電池は、完全充電時における開回路電圧（すなわち電池電圧）が４．２５Ｖ以上４．６０Ｖ以下、または４．３５Ｖ以上４．６０Ｖ以下の範囲内になるように設計されている。よって、完全充電時における開回路電圧が４．２０Ｖの電池よりも、同じ正極活物質であっても、単位質量当たりのリチウムの放出量が多くなるので、それに応じて正極活物質と負極活物質との量が調整されている。これにより高いエネルギー密度が得られるようになっている。
【００３８】
リチウムを吸蔵および放出することが可能な負極材料としては、例えば、難黒鉛化性炭素，易黒鉛化性炭素，黒鉛，熱分解炭素類，コークス類，ガラス状炭素類，有機高分子化合物焼成体，炭素繊維あるいは活性炭などの炭素材料が挙げられる。このうち、コークス類には、ピッチコークス，ニードルコークスあるいは石油コークスなどがある。有機高分子化合物焼成体というのは、フェノール樹脂やフラン樹脂等の高分子材料を適当な温度で焼成して炭素化したものをいい、一部には難黒鉛化性炭素または易黒鉛化性炭素に分類されるものもある。また、高分子材料としてはポリアセチレンあるいはポリピロールなどがある。これら炭素材料は、充放電時に生じる結晶構造の変化が非常に少なく、高い充放電容量を得ることができると共に、良好なサイクル特性を得ることができるので好ましい。特に黒鉛は、電気化学当量が大きく、高いエネルギー密度を得ることができ好ましい。また、難黒鉛化性炭素は、優れた特性が得られるので好ましい。更にまた、充放電電位が低いもの、具体的には充放電電位がリチウム金属に近いものが、電池の高エネルギー密度化を容易に実現することができるので好ましい。
【００３９】
また、リチウムを吸蔵および放出することが可能な負極材料としては、リチウムを吸蔵および放出することが可能であり、金属元素および半金属元素のうちの少なくとも１種を構成元素として含む材料も挙げられる。このような材料を用いれば、高いエネルギー密度を得ることができる。特に、炭素材料と共に用いるようにすれば、高エネルギー密度を得ることができると共に、優れたサイクル特性を得ることができるのでより好ましい。この負極材料は金属元素あるいは半金属元素の単体でも合金でも化合物でもよく、またこれらの１種または２種以上の相を少なくとも一部に有するようなものでもよい。なお、本発明において、合金には２種以上の金属元素からなるものに加えて、１種以上の金属元素と１種以上の半金属元素とを含むものも含める。また、非金属元素を含んでいてもよい。その組織には固溶体，共晶（共融混合物），金属間化合物あるいはそれらのうちの２種以上が共存するものがある。
【００４０】
この負極材料を構成する金属元素あるいは半金属元素としては、例えば、マグネシウム，ホウ素，アルミニウム，ガリウム（Ｇａ），インジウム（Ｉｎ），ケイ素（Ｓｉ），ゲルマニウム（Ｇｅ），スズ，鉛（Ｐｂ），ビスマス（Ｂｉ），カドミウム（Ｃｄ），銀（Ａｇ），亜鉛，ハフニウム（Ｈｆ），ジルコニウム，イットリウム（Ｙ），パラジウム（Ｐｄ）あるいは白金（Ｐｔ）が挙げられる。これらは結晶質のものでもアモルファスのものでもよい。
【００４１】
中でも、この負極材料としては、短周期型周期表における４Ｂ族の金属元素あるいは半金属元素を構成元素として含むものが好ましく、特に好ましいのはケイ素およびスズの少なくとも一方を構成元素として含むものである。ケイ素およびスズは、リチウムを吸蔵および放出する能力が大きく、高いエネルギー密度を得ることができるからである。
【００４２】
スズの合金としては、例えば、スズ以外の第２の構成元素として、ケイ素，ニッケル，銅，鉄，コバルト，マンガン，亜鉛，インジウム，銀，チタン（Ｔｉ），ゲルマニウム，ビスマス，アンチモン（Ｓｂ），およびクロムからなる群のうちの少なくとも１種を含むものが挙げられる。ケイ素の合金としては、例えば、ケイ素以外の第２の構成元素として、スズ，ニッケル，銅，鉄，コバルト，マンガン，亜鉛，インジウム，銀，チタン，ゲルマニウム，ビスマス，アンチモンおよびクロムからなる群のうちの少なくとも１種を含むものが挙げられる。
【００４３】
スズの化合物あるいはケイ素の化合物としては、例えば、酸素（Ｏ）あるいは炭素（Ｃ）を含むものが挙げられ、スズまたはケイ素に加えて、上述した第２の構成元素を含んでいてもよい。
【００４４】
リチウムを吸蔵および放出することが可能な負極材料としては、更に、他の金属化合物あるいは高分子材料が挙げられる。他の金属化合物としては、ＭｎＯ2，Ｖ2Ｏ5，Ｖ6Ｏ13）などの酸化物、ＮｉＳ，ＭｏＳなどの硫化物、あるいはＬｉＮ3などのリチウム窒化物が挙げられ、高分子材料としてはポリアセチレン，ポリアニリンあるいはポリピロールなどが挙げられる。
【００４５】
（セパレータ）
セパレータ２３は、基材層２３Ａと、基材層２３Ａの正極２１に対向する側の面、または基材２３Ａの両面に設けられた表面層２３Ｂとを有している。なお、図２では、表面層２３Ｂが基材層２３Ａの両面に設けられている場合について表している。
【００４６】
セパレータ２３の厚みは、１０μｍ以上２０μｍ以下の範囲内であることが好ましい。厚みが薄いとショートが発生することがあり、厚みが厚いとイオン伝導性が低下してしまうと共に体積容量が低下してしまうからである。また、セパレータ２３の透気度は１００[sec/100ml]以上６００[sec/100ml]以下の範囲内であることが好ましい。透気度が低いとショートが発生することがあり、高いとイオン伝導性が低下してしまうからである。更に、セパレータ２３の空孔率は、３０％以上６０％以下の範囲内であることが好ましい。空孔率が低いとイオン伝導性が低下してしまい、高いとショートが発生することがあるからである。加えて、セパレータ２３の突き刺し強度は、１００ｇｆ以上であることが好ましい。突き刺し強度が低いとショートが発生することがあるためである。また、突き刺し強度は、８００ｆｇ以下であることが好ましく、６００ｇｆ以下であることがより好ましい。突き刺し強度が高過ぎると、イオン伝導性が低下してしまうからである。
【００４７】
基材層２３Ａは、例えばポリオレフィンからなる微多孔質膜である。この微多孔質膜を構成するポリオレフィンとしては、例えばポリプロピレンまたはポリエチレンを用いることができる。ポリオレフィン性の微多孔質膜は、ショート防止効果に優れ、且つシャットダウン効果による電池安全性向上を図ることができるので好ましい。特に、ポリエチレンは、１００℃以上１６０℃以下の範囲内においてシャットダウン効果を得ることができ、且つ電気化学的安定性にも優れているので、基材層２３Ａを構成する材料として好ましい。また、ポリプロピレンも好ましく、他にも化学的安定性を備えた樹脂であればポリエチレンまたはポリプロピレンと共重合させたり、またはブレンド化することで用いることができる。
【００４８】
表面層２３Ｂは、例えばポリフッ化ビニリデン，ポリテトラフルオロエチレン，ポリプロピレンおよびアラミドからなる群のうちの少なくとも１種を含んで構成されている。これにより、化学的安定性が向上し、微少ショートの発生が抑制されるようになっている。また、正極２１に対向する側の表面層２３Ｂと負極２２に対向する側の表面層２３Ｂとは、同一の材料に限られるものではなく、異なる材料から構成されるようにしてもよい。
【００４９】
基材層２３Ａと表面層２３Ｂとは、異なる透気度を有する。基材層２３Ａの透気度は、１５[sec/100ml]以上６００[sec/100ml]以下の範囲であることが好ましい。透気度が１５[sec/100ml]未満であると、ショートが発生する可能性がある為である。一方、透気度が６００[sec/100ml]を越えると、負荷特性が低下してしまう。
【００５０】
また、表面層２３Ｂの透気度は、４５[sec/100ml]以上６００[sec/100ml]以下の範囲であることが好ましい。透気度が４５[sec/100ml]未満であると、ショートが発生する可能性がある為である。一方、透気度が６００[sec/100ml]を越えると、負荷特性が低下してしまう。
【００５１】
セパレータ２３は、膜厚１０ｘμｍ、突刺し強度１５０ｘｇｆ以上（但し、１≦ｘ≦２）を有し、複数の微多孔膜のうちの１層の透気度が、上記セパレータ全体の透気度の１０％以上である。１０％未満であると、安全性が低下してしまう。本実施の形態では、基材層２３Ａの透気度は、セパレータ全体の透気度の１０％以上であることが好ましい。
【００５２】
セパレータ２３は、膜厚１０ｘμｍ、突刺し強度１５０ｘｇｆ以下（但し、１≦ｘ≦２）を有し、複数の微多孔膜のうちの１層の透気度が、上記セパレータ全体の透気度の３５％以上である。３５％未満であると、安全性が低下してしまう。本実施の形態では、基材層２３Ａの透気度は、セパレータ全体の透気度の３５％以上であることが好ましい。
【００５３】
基材層２３Ａを構成する材料の融点は、表面層２３Ａを構成する材料に比して融点が低いことが好ましい。このように融点が異なることで、例えば電池に大電流が流れて電池が発熱した場合に、その発熱により基材層２３Ａの軟化によりシャットダウンをし、表面層２３Ｂによりセパレータ２３の形状を維持することができる。
【００５４】
基材層２３Ａの厚みは、４．９μｍ以上２０μｍ以下の範囲内が好ましい。厚みが４．９μｍ未満であると、微少ショートの発生を抑制する効果が低くなってしまう。一方、厚みが２０μｍを越えると、イオン伝導性が低下してしまうと共に体積容量が低下してしまう。
【００５５】
正極２１に対向する側の表面層２３Ｂの厚みは、０．１μｍ以上１０μｍ以下の範囲内が好ましい。厚みが０．１μｍ未満であると、微小ショートの発生を抑制する効果が低くなってしまう。一方、厚みが１０μｍを越えると、イオン伝導性が低下してしまうと共に体積容量が低下してしまう。
【００５６】
負極２２に対向する側の表面層２３Ｂの厚みは、０．１μｍ以上１０μｍ以下の範囲内が好ましい。厚みが０．１μｍ未満であると、微小ショートの発生を抑制する効果が低くなってしまう。一方、厚みが１０μｍを越えると、イオン伝導性が低下してしまうと共に体積容量が低下してしまう。
【００５７】
（電解質）
液状の電解質である電解液は、溶媒と、この溶媒に溶解された電解質塩とを含んでいる。溶媒としては、炭酸エチレンあるいは炭酸プロピレンなどの環状の炭酸エステルを用いることができ、炭酸エチレンおよび炭酸プロピレンのうちの一方、特に両方を混合して用いることが好ましい。サイクル特性を向上させることができるからである。
【００５８】
また、溶媒としては、これらの環状の炭酸エステルに加えて、炭酸ジエチル，炭酸ジメチル，炭酸エチルメチルあるいは炭酸メチルプロピルなどの鎖状の炭酸エステルを混合して用いることが好ましい。高いイオン伝導性を得ることができるからである。
【００５９】
更にまた、溶媒としては、２，４−ジフルオロアニソールあるいは炭酸ビニレンを含むこと好ましい。２，４−ジフルオロアニソールは放電容量を向上させることができ、また、炭酸ビニレンはサイクル特性を向上させることができるからである。よって、これらを混合して用いれば、放電容量およびサイクル特性を向上させることができるので好ましい。
【００６０】
これらの他にも、溶媒としては、炭酸ブチレン、γ−ブチロラクトン、γ−バレロラクトン、１，２−ジメトキシエタン、テトラヒドロフラン、２−メチルテトラヒドロフラン、１，３−ジオキソラン、４−メチル−１，３−ジオキソラン、酢酸メチル、プロピオン酸メチル、アセトニトリル、グルタロニトリル、アジポニトリル、メトキシアセトニトリル、３−メトキシプロピロニトリル、Ｎ，Ｎ−ジメチルフォルムアミド、Ｎ−メチルピロリジノン、Ｎ−メチルオキサゾリジノン、Ｎ，Ｎ−ジメチルイミダゾリジノン、ニトロメタン、ニトロエタン、スルホラン、ジメチルスルフォキシドあるいはリン酸トリメチルなどが挙げれる。
【００６１】
なお、これらの非水溶媒の少なくとも一部の水素をフッ素で置換した化合物は、組み合わせる電極の種類によっては、電極反応の可逆性を向上させることができる場合があるので、好ましい場合もある。
【００６２】
電解質塩としては、例えばリチウム塩が挙げられ、１種を単独で用いてもよく、２種以上を混合して用いてもよい。リチウム塩としては、ＬｉＰＦ6，ＬｉＢＦ4，ＬｉＡｓＦ6，ＬｉＣｌＯ4，ＬｉＢ（Ｃ6Ｈ5）4，ＬｉＣＨ3ＳＯ3，ＬｉＣＦ3ＳＯ3，ＬｉＮ（ＳＯ2ＣＦ3）2，ＬｉＣ（ＳＯ2ＣＦ3）3，ＬｉＡｌＣｌ4，ＬｉＳｉＦ6，ＬｉＣｌ,ジフルオロ［オキソラト−Ｏ，Ｏ'］ホウ酸リチウム，リチウムビスオキサレートボレート，あるいはＬｉＢｒなどが挙げられる。中でも、ＬｉＰＦ6は高いイオン伝導性を得ることができると共に、サイクル特性を向上させることができるので好ましい。
【００６３】
（１−２）二次電池の製造方法
次に、この発明の第１の実施形態による二次電池の製造方法の一例について説明する。
【００６４】
まず、例えば、正極活物質と、導電剤と、結着剤とを混合して正極合剤を調製し、この正極合剤をＮ−メチル−２−ピロリドンなどの溶剤に分散させてペースト状の正極合剤スラリーを作製する。次いで、この正極合剤スラリーを正極集電体２１Ａに塗布し溶剤を乾燥させ、ロールプレス機などにより圧縮成型することにより正極活物質層２１Ｂを形成する。これにより、正極２１が得られる。
【００６５】
また、例えば、負極活物質と、結着剤とを混合して負極合剤を調製し、この負極合剤をＮ−メチル−２−ピロリドンなどの溶剤に分散させてペースト状の負極合剤スラリーを作製する。次いで、この負極合剤スラリーを負極集電体２２Ａに塗布し溶剤を乾燥させ、ロールプレス機などにより圧縮成型することにより負極活物質層２２Ｂを形成する。これにより、負極２２が得られる。
【００６６】
続いて、正極集電体２１Ａに正極リード２５を溶接などにより取り付けると共に、負極集電体２２Ａに負極リード２６を溶接などにより取り付ける。そののち、正極２１と負極２２とをセパレータ２３を介して巻回し、正極リード２５の先端部を安全弁機構１５に溶接すると共に、負極リード２６の先端部を電池缶１１に溶接して、巻回した正極２１および負極２２を一対の絶縁板１２，１３で挟み電池缶１１の内部に収納する。正極２１および負極２２を電池缶１１の内部に収納したのち、電解液を電池缶１１の内部に注入し、セパレータ２３に含浸させる。そののち、電池缶１１の開口端部に電池蓋１４，安全弁機構１５および熱感抵抗素子１６をガスケット１７を介してかしめることにより固定する。これにより、図１に示した二次電池が得られる。
【００６７】
この二次電池では、充電を行うと、正極活物質層２１Ｂからリチウムイオンが放出され、電解液を介して、負極活物質層２２Ｂに含まれるリチウムを吸蔵および放出することが可能な負極材料に吸蔵される。次いで、放電を行うと、負極活物質層２２Ｂ中のリチウムを吸蔵および放出することが可能な負極材料に吸蔵されたリチウムイオンが放出され、電解液を介して正極活物質層２１Ｂに吸蔵される。ここでは、セパレータ２３が上述した構成を有しているので、化学的安定性が向上し、完全充電時における開回路電圧を高くしても、微小ショートの発生が抑制され、電池特性が改善される。
【００６８】
上述のしたように、この第１の実施形態では、二次電池は正極２１と負極２２とがセパレータ２３を介して対向配置された構成を有し、一対の正極２１および負極２２当たりの完全充電状態における開回路電圧が４．２５Ｖ以上４．６０Ｖ以下または４．３５以上４．６０Ｖ以下の範囲内である。そして、セパレータ２３が１０〜２０μｍの膜厚を有し、セパレータ２３の突刺し強度が２０μｍ換算で３００ｇｆ以上（膜厚１０μｍの場合１５０ｇｆ以上）で、基材層２３Ａの透気度がセパレータ全体の１０％以上を有するので、負荷特性の低下を招くことなく、外部短絡時などにおける安全性を向上させることができる。
【００６９】
また、二次電池は正極２１と負極２２とがセパレータ２３を介して対向配置された構成を有し、一対の正極２１および負極２２当たりの完全充電状態における開回路電圧が４．２５Ｖ以上４．６０Ｖ以下または４．３５以上４．６０Ｖ以下の範囲内である。そして、セパレータ２３が１０〜２０μｍの膜厚を有し、セパレータ２３の突刺し強度が２０μｍ換算で３００ｇｆ以下（膜厚１０μｍの場合１５０ｇｆ以下）で、基材層２３Ａの透気度がセパレータ全体の３５％以上を有するので、負荷特性の低下を招くことなく、外部短絡時などにおける安全性を向上させることができる。
尚、２０μｍ換算の突刺し強度とは、セパレータ２３の膜厚を２０μｍとしたときに得られるであろう突刺し強度である。測定されたセパレータ２３の膜厚をＴμｍ、突刺し強度をＳｇｆ、２０μｍ換算の突刺し強度をＳ（２０）としたときに、Ｓ（２０）＝Ｓ×２０／Ｔである。
１０μｍ換算の突刺し強度とは、セパレータ２３の膜厚を１０μｍとしたときに得られるであろう突刺し強度であり、測定されたセパレータ２３の膜厚をＴμｍ、突刺し強度をＳｇｆ、１０μｍ換算の突刺し強度をＳ（１０）としたときに、Ｓ（１０）＝Ｓ×１０／Ｔであり、理論上、S（２０）＝２（１０）×２である。
【００７０】
また、完全充電時における開回路電圧を４．２５Ｖ以上４．６０Ｖ以下または４．３５以上４．６０Ｖ以下の範囲内としたので、高いエネルギー密度を得ることができる。また、セパレータ２３の少なくとも正極２１と対向する側に、ポリフッ化ビニリデン，ポリエチレンテレフタレート，ポリプロピレンおよびアラミドからなる群のうちの少なくとも１種よりなる層を有するようにしたので、セパレータ２３の化学的安定性を向上させることができ、微小ショートの発生を抑制することができる。よって、エネルギー密度を高くすることができると共に、サイクル特性あるいは高温保存特性などの電池特性を向上させることができる。
【００７１】
（２）第２の実施の形態
この発明の第２の実施形態による二次電池は、負極の容量が電極反応物質であるリチウムの析出および溶解による容量成分により表される、いわゆるリチウム金属二次電池である。
【００７２】
この二次電池は、負極活物質層２２Ｂの構成が異なることを除き、他は第１の実施の形態による二次電池と同様の構成および効果を有している。したがって、図１および図２を参照し、対応する構成要素には同一の符号を付して同一の部分の説明は省略する。
【００７３】
負極活物質層２２Ｂは、負極活物質であるリチウム金属により形成されており、高いエネルギー密度を得ることができるようになっている。この負極活物質層２２Ｂは、組み立て時から既に有するように構成してもよいが、組み立て時には存在せず、充電時に析出したリチウム金属により構成するようにしてもよい。また、この負極活物質層２２Ｂを集電体としても利用し、負極集電体２２Ａを削除するようにしてもよい。
【００７４】
この二次電池は、負極２２を負極集電体２２Ａのみ、またはリチウム金属のみ、または負極集電体２２Ａにリチウム金属を貼り付けて負極活物質層２２Ｂを形成したものとしたことを除き、他は第１の実施の形態に係る二次電池と同様にして製造することができる。
【００７５】
この二次電池では、充電を行うと、例えば、正極２１からリチウムイオンが放出され、電解質を介して、負極集電体２２Ａの表面にリチウム金属となって析出し、図２に示したように、負極活物質層２２Ｂを形成する。放電を行うと、例えば、負極活物質層２２Ｂからリチウム金属がリチウムイオンとなって溶出し、電解質を介して正極２１に吸蔵される。ここでは、セパレータ２３が上述した構成を有しているので、化学的安定性が向上し、完全充電時における開回路電圧を高くしても、微小ショートの発生が抑制され、電池特性が改善される。
【００７６】
（３）第３の実施の形態
この発明の第３の実施形態による二次電池は、負極の容量が電極反応物質であるリチウムの吸蔵および放出による容量成分と、リチウムの析出および溶解による容量成分とを含み、かつその和により表されるものである。
【００７７】
この二次電池は、負極活物質層の構成が異なることを除き、他は第１または第２の実施形態による二次電池と同様の構成および効果を有しており、同様にして製造することができる。よって、ここでは、図１および図２を参照し、同一の符号を用いて説明する。なお、同一部分についての詳細な説明は省略する。
【００７８】
負極活物質層２２Ｂは、例えば、リチウムを吸蔵および放出することが可能な負極材料の充電容量を正極２１の充電容量よりも小さくすることにより、充電の過程において、開回路電圧（すなわち電池電圧）が過充電電圧よりも低い時点で負極２２にリチウム金属が析出し始めるようになっている。従って、この二次電池では、リチウムを吸蔵および放出することが可能な負極材料とリチウム金属との両方が負極活物質として機能し、リチウムを吸蔵および放出することが可能な負極材料はリチウム金属が析出する際の基材となっている。
【００７９】
過充電電圧というのは、電池が過充電状態になった時の開回路電圧を指し、例えば、日本蓄電池工業会（電池工業会）の定めた指針の一つである「リチウム二次電池安全性評価基準ガイドライン」（ＳＢＡ  Ｇ１１０１）に記載され定義される「完全充電」された電池の開回路電圧よりも高い電圧を指す。また換言すれば、各電池の公称容量を求める際に用いた充電方法、標準充電方法、もしくは推奨充電方法を用いて充電した後の開回路電圧よりも高い電圧を指す。
【００８０】
この二次電池は、負極２２にリチウムを吸蔵および放出することが可能な負極材料を用いるという点では従来のリチウムイオン二次電池と同様であり、また、負極２２にリチウム金属を析出させるという点では従来のリチウム金属二次電池と同様であるが、リチウムを吸蔵および放出することが可能な負極材料にリチウム金属を析出させるようにしたことにより、高いエネルギー密度を得ることができると共に、サイクル特性および急速充電特性を向上させることができるようになっている。
【００８１】
この二次電池では、充電を行うと、正極２１からリチウムイオンが放出され、電解液を介して、まず、負極２２に含まれるリチウムを吸蔵および放出することが可能な負極材料に吸蔵される。更に充電を続けると、開回路電圧が過充電電圧よりも低い状態において、リチウムを吸蔵および放出することが可能な負極材料の表面にリチウム金属が析出し始める。そののち、充電を終了するまで負極２２にはリチウム金属が析出し続ける。次いで、放電を行うと、まず、負極２２に析出したリチウム金属がイオンとなって溶出し、電解液を介して、正極２１に吸蔵される。更に放電を続けると、負極２２中のリチウムを吸蔵および放出することが可能な負極材料に吸蔵されたリチウムイオンが放出され、電解液を介して正極２１に吸蔵される。ここでは、セパレータ２３が上述した構成を有しているので、化学的安定性を向上し、完全充電時における開回路電圧を高くしても、微小ショートの発生が抑制され、電池特性が改善される。
【００８２】
（４）第４の実施の形態
図３は、この発明の第４の実施形態による二次電池の一構成例を示す断面図である。この二次電池は、正極リード３１および負極リード３２が取り付けられた巻回電極体３０をフィルム状の外装部材４０の内部に収容したものであり、小型化，軽量化および薄型化が可能となっている。
【００８３】
正極リード３１および負極リード３２は、それぞれ、外装部材４０の内部から外部に向かい例えば同一方向に導出されている。正極リード３１および負極リード３２は、例えば、アルミニウム，銅，ニッケルあるいはステンレスなどの金属材料によりそれぞれ構成されており、それぞれ薄板状または網目状とされている。
【００８４】
外装部材４０は、例えば、ナイロンフィルム，アルミニウム箔およびポリエチレンフィルムをこの順に貼り合わせた矩形状のアルミラミネートフィルムにより構成されている。外装部材４０は、例えば、ポリエチレンフィルム側と巻回電極体３０とが対向するように配設されており、各外縁部が融着あるいは接着剤により互いに密着されている。外装部材４０と正極リード３１および負極リード３２との間には、外気の侵入を防止するための密着フィルム４１が挿入されている。密着フィルム４１は、正極リード３１および負極リード３２に対して密着性を有する材料、例えば、ポリエチレン，ポリプロピレン，変性ポリエチレンあるいは変性ポリプロピレンなどのポリオレフィン樹脂により構成されている。
【００８５】
なお、外装部材４０は、上述したアルミラミネートフィルムに代えて、他の構造を有するラミネートフィルム，ポリプロピレンなどの高分子フィルムあるいは金属フィルムにより構成するようにしてもよい。
【００８６】
図４は、図３に示した巻回電極体３０のＩ−Ｉ線に沿った断面構造を表すものである。巻回電極体３０は、正極３３と負極３４とをセパレータ３５および電解質層３６を介して積層し、巻回したものであり、最外周部は保護テープ３７により保護されている。
【００８７】
正極３３は、正極集電体３３Ａの片面あるいは両面に正極活物質層３３Ｂが設けられた構造を有している。負極３４は、負極集電体３４Ａの片面あるいは両面に負極活物質層３４Ｂが設けられた構造を有しており、負極活物質層３４Ｂと正極活物質層３３Ｂとが対向するように配置されている。正極集電体３３Ａ，正極活物質層３３Ｂ，負極集電体３４Ａ，負極活物質層３４Ｂおよびセパレータ３５の構成は、それぞれ第１ないし第３の実施の形態で説明した正極集電体２１Ａ，正極活物質層２１Ｂ，負極集電体２２Ａ，負極活物質層２２Ｂおよびセパレータ２３と同様である。
【００８８】
電解質層３６は、電解液と、この電解液を保持する保持体となる高分子化合物とを含み、いわゆるゲル状となっている。ゲル状の電解質層３６は高いイオン伝導率を得ることができると共に、電池の漏液を防止することができるので好ましい。電解液（すなわち溶媒および電解質塩など）の構成は、第１ないし第３の実施の形態に係る二次電池と同様である。高分子化合物としては、例えば、ポリアクリロニトリル，ポリフッ化ビニリデン，フッ化ビニリデンとヘキサフルオロプロピレンとの共重合体，ポリテトラフルオロエチレン，ポリヘキサフルオロプロピレン，ポリエチレンオキサイド，ポリプロピレンオキサイド，ポリフォスファゼン，ポリシロキサン，ポリ酢酸ビニル，ポリビニルアルコール，ポリメタクリル酸メチル，ポリアクリル酸，ポリメタクリル酸，スチレン−ブタジエンゴム，ニトリル−ブタジエンゴム，ポリスチレンあるいはポリカーボネートが挙げられる。特に電気化学的な安定性の点からはポリアクリロニトリル，ポリフッ化ビニリデン，ポリヘキサフルオロプロピレンあるいはポリエチレンオキサイドが好ましい。
【００８９】
この二次電池は、例えば、次のようにして製造することができる。
【００９０】
まず、正極３３および負極３４のそれぞれに、溶媒と、電解質塩と、高分子化合物と、混合溶剤とを含む前駆溶液を塗布し、混合溶剤を揮発させて電解質層３６を形成する。そののち、正極集電体３３Ａの端部に正極リード３１を溶接により取り付けると共に、負極集電体３４Ａの端部に負極リード３２を溶接により取り付ける。次いで、電解質層３６が形成された正極３３と負極３４とをセパレータ３５を介して積層し積層体としたのち、この積層体をその長手方向に巻回して、最外周部に保護テープ３７を接着して巻回電極体３０を形成する。最後に、例えば、外装部材４０の間に巻回電極体３０を挟み込み、外装部材４０の外縁部同士を熱融着などにより密着させて封入する。その際、正極リード３１および負極リード３２と外装部材４０との間には密着フィルム４１を挿入する。これにより、図３および図４に示した二次電池が得られる。
【００９１】
また、この二次電池は、次のようにして作製してもよい。まず、上述したようにして正極３３および負極３４を作製し、正極３３および負極３４に正極リード３１および負極リード３２を取り付けたのち、正極３３と負極３４とをセパレータ３５を介して積層して巻回し、最外周部に保護テープ３７を接着して、巻回電極体３０の前駆体である巻回体を形成する。次いで、この巻回体を外装部材４０に挟み、一辺を除く外周縁部を熱融着して袋状とし、外装部材４０の内部に収納する。続いて、溶媒と、電解質塩と、高分子化合物の原料であるモノマーと、重合開始剤と、必要に応じて重合禁止剤などの他の材料とを含む電解質用組成物を用意し、外装部材４０の内部に注入する。
【００９２】
電解質用組成物を注入したのち、外装部材４０の開口部を真空雰囲気下で熱融着して密封する。次いで、熱を加えてモノマーを重合させて高分子化合物とすることによりゲル状の電解質層３６を形成する。以上により、図３に示した二次電池が得られる。
【００９３】
この二次電池の作用および効果は、第１ないし第３の実施の形態に係る二次電池と同様である。
【実施例】
【００９４】
以下、実施例により本発明を具体的に説明するが、本発明はこれらの実施例のみに限定されるものではない。
【００９５】
表１〜表８に、サンプル１−１−１〜１−８−１２のセパレータの構成を示す。表９〜表１６に、サンプル２−１−１〜２−８−１２のセパレータの構成を示す。表１７〜表２４に、サンプル３−１−１〜３−８−１２のセパレータの構成を示す。表２５〜表３２に、サンプル４−１−１〜４−８−１２のセパレータの構成を示す。表３３〜表４０に、サンプル５−１−１〜５−８−１２のセパレータの構成を示す。表４１〜表４８に、サンプル６−１−１〜６−８−１２のセパレータの構成を示す。
【００９６】
なお、表１〜表４８に示す透気度は、東洋精機株式会社製のガーレ式デンソメータを使用して測定したものである。また、突刺し強度は、カトーテック株式会社製のハンディー圧縮試験機を用いて、直径１．０ｍｍ、先端のＲが０．５ｍｍの針を毎秒０．２ｃｍの速度で突き刺した際の最大荷重を測定した。
【００９７】
【表１】
0005417686.tif 000002
【表２】
0005417686.tif 000003
【表３】
0005417686.tif 000004
【表４】
0005417686.tif 000005
【表５】
0005417686.tif 000006
【表６】
0005417686.tif 000007
【表７】
0005417686.tif 000008
【表８】
0005417686.tif 000009
【００９８】
【表９】
0005417686.tif 000010
【表１０】
0005417686.tif 000011
【表１１】
0005417686.tif 000012
【表１２】
0005417686.tif 000013
【表１３】
0005417686.tif 000014
【表１４】
0005417686.tif 000015
【表１５】
0005417686.tif 000016
【表１６】
0005417686.tif 000017
【００９９】
【表１７】
0005417686.tif 000018
【表１８】
0005417686.tif 000019
【表１９】
0005417686.tif 000020
【表２０】
0005417686.tif 000021
【表２１】
0005417686.tif 000022
【表２２】
0005417686.tif 000023
【表２３】
0005417686.tif 000024
【表２４】
0005417686.tif 000025
【０１００】
【表２５】
0005417686.tif 000026
【表２６】
0005417686.tif 000027
【表２７】
0005417686.tif 000028
【表２８】
0005417686.tif 000029
【表２９】
0005417686.tif 000030
【表３０】
0005417686.tif 000031
【表３１】
0005417686.tif 000032
【表３２】
0005417686.tif 000033
【０１０１】
【表３３】
0005417686.tif 000034
【表３４】
0005417686.tif 000035
【表３５】
0005417686.tif 000036
【表３６】
0005417686.tif 000037
【表３７】
0005417686.tif 000038
【表３８】
0005417686.tif 000039
【表３９】
0005417686.tif 000040
【表４０】
0005417686.tif 000041
【０１０２】
【表４１】
0005417686.tif 000042
【表４２】
0005417686.tif 000043
【表４３】
0005417686.tif 000044
【表４４】
0005417686.tif 000045
【表４５】
0005417686.tif 000046
【表４６】
0005417686.tif 000047
【表４７】
0005417686.tif 000048
【表４８】
0005417686.tif 000049
【０１０３】
（サンプル１−１−１〜１−８−１２）
以下、図１を参照しながら、負極２２の容量が、リチウムの吸蔵および放出による容量成分により表される電池、すなわちリチウムイオン二次電池の作製方法について説明する。
【０１０４】
まず、正極活物質を作製した。市販の硝酸ニッケル，硝酸コバルト，および硝酸マンガンを水溶液として、ＮｉとＣｏとＭｎとのモル比率がそれぞれ０．５０、０．２０、０．３０となるように混合したのち、十分に攪拌しながら、この混合溶液にアンモニア水を滴下して複合水酸化物を得た。この複合水酸化物と水酸化リチウムとを混合し、電気炉を用いて、９００℃で１０時間焼成したのち、粉砕して、正極活物質としてのリチウム複合酸化物粉末を得た。得られたリチウム複合酸化物粉末について、原子吸光分析（ＡＳＳ；atomic absorption spectrometry）により分析を行ったところ、ＬｉＮｉ0.50Ｃｏ0.20Ｍｎ0.30Ｏ2の組成が確認された。また、レーザー回折法により粒径を測定したところ、平均粒径は１３μｍであった。更に、Ｘ線回折測定を行ったところ、ＩＣＤＤ(International Center for Diffraction Data)カードの０９−００６３に記載されたＬｉＮｉＯ2のパターンに類似しており、ＬｉＮｉＯ2と同様の層状岩塩構造を形成していることが確認された。更にまた、走査型電子顕微鏡（ＳＥＭ；Scanning Electron Microscope）により観察したところ、０．１μｍ〜５μｍの１次粒子が凝集した球状の粒子が観察された。
【０１０５】
得られたＬｉＮｉ0.50Ｃｏ0.20Ｍｎ0.30Ｏ2粉末と、導電剤としてグラファイトと、結着剤としてポリフッ化ビニリデンとを、ＬｉＮｉ0.50Ｃｏ0.20Ｍｎ0.30Ｏ2粉末：グラファイト：ポリフッ化ビニリデン＝８６：１０：４の質量比で混合して正極合剤を調製した。続いて、この正極合剤を溶剤であるＮ−メチル−２−ピロリドンに分散させて正極合剤スラリーとし、厚み２０μｍの帯状アルミニウム箔よりなる正極集電体２１Ａの両面に均一に塗布して乾燥させ、ロールプレス機で圧縮成型して正極活物質層２１Ｂを形成し正極２１を作製した。正極２１の厚みは１５０μｍとなるようにした。そののち、正極集電体２１Ａの一端にアルミニウム製の正極リード２５を取り付けた。
【０１０６】
また、負極活物質として、平均粒子径が３０μｍの球状黒鉛粉末と、結着剤としてポリフッ化ビニリデンとを、球状黒鉛粉末：ポリフッ化ビニリデン＝９０：１０の質量比で混合して負極合剤を調製した。続いて、この負極合剤を溶剤であるＮ−メチル−２−ピロリドンに分散させて正極合剤スラリーとし、厚み１５μｍの帯状銅箔よりなる負極集電体２２Ａの両面に均一に塗布し、加熱プレス成型して負極活物質層２２Ｂを形成し負極２２を作製した。負極２２の厚みは１６０μｍとなるようにした。そののち、負極集電体２２Ａの一端にニッケル製の負極リード２６を取り付けた。なお、負極２２の容量がリチウムの吸蔵および放出による容量成分により表されるように、正極２１と負極２２との電気化学当量比を設計した。
【０１０７】
上述のようにして正極２１および負極２２をそれぞれ作製したのち、表１〜表８に示す構成を有する、微多孔質膜のセパレータ２３を用意し、負極２２，セパレータ２３，正極２１，セパレータ２３の順に積層してこの積層体を渦巻状に多数回巻回し、ジェリーロール型の巻回電極体２０を作製した。なお、セパレータ２３としては、表１〜表８に示したように、ポリエチレン基材層２３Ａの両面にポリプロピレン表面層２３Ｂを熱融着したものと、ポリエチレン基材層２３Ａのみのものを使用した。また、膜厚は５μｍ、１０μｍ、１２μｍ、１６μｍ、１８μｍ、２０μｍ、３０μｍ、３５μｍの８種類とした。
【０１０８】
巻回電極体２０を作製したのち、巻回電極体２０を一対の絶縁板１２，１３で挟み、負極リード２６を電池缶１１に溶接すると共に、正極リード２５を安全弁機構１５に溶接して、巻回電極体２０をニッケルめっきした鉄製の電池缶１１の内部に収納した。そののち、電池缶１１の内部に電解液４．０ｇを減圧方式により注入した。
【０１０９】
電解液には、溶媒として炭酸エチレンと炭酸ジメチルと炭酸ビニレンとを、炭酸エチレン：炭酸ジメチル：炭酸ビニレン＝３５：６０：１の質量比で混合した溶媒に、電解質塩としてＬｉＰＦ6を１．５ｍｏｌ／ｋｇとなるように溶解させたものを用いた。
【０１１０】
電池缶１１の内部に電解液を注入したのち、表面にアスファルトを塗布したガスケット１７を介して電池蓋１４を電池缶１１にかしめることにより、サンプル１−１−１〜１−８−１２の直径１８ｍｍ、高さ６５ｍｍの円筒型二次電池を得た。
【０１１１】
＜外部短絡試験＞
まず、上述のようにして得られた各二次電池を、４．２Ｖ、１０００ｍＡで定電流定電圧充電を行った。その後、６０℃に設定された高温槽中にて外部短絡試験を実施し、短絡後５秒後の電池中央の温度の測定を行った。
本試験によって、電池温度が１２０℃を超えない場合、セパレータ２３のシャットダウンによる遮断が可能で、ＰＴＣ素子１６の必要はないが、１２０℃を超える場合、セパレータ２３によるシャットダウンが実施されずＰＴＣ素子１６は必ず必要となる。すなわち、ＰＴＣ素子１６が無くともセパレータ２３のシャットダウンにより遮断を可能とする２次電池がより優れた安全性を持つセルであるといえる。
【０１１２】
＜負荷特性評価＞
まず、上述のようにして得られた各二次電池に対して、２３℃の環境下において４．２Ｖ、１０００ｍＡで定電流定電圧充電を行った後、電流０．２Ｃ、終止電圧３Ｖの条件で定電流放電を行った。次に、２３℃の環境下において、４．２Ｖ、１０００ｍＡで定電流定電圧充電を行った後、電流１Ｃ、終止電圧３Ｖの条件で定電流放電を行った。
【０１１３】
その後、負荷特性を以下の式により求めた。
（電流１Ｃでの放電容量（ｍＡｈ）／０．２電流での放電容量（ｍＡｈ））×１００
但し、放電容量は、電流値×（終止電圧３．０Ｖまでの放電時間）として求めた。また、１Ｃとは、電池の定格容量を１時間で放電させる電流値のことであり、０．２Ｃとは、電池の定格容量を５時間で放電させる電流値である。
【０１１４】
（サンプル２−１−１〜２−８−１２）
まず、上述のサンプル１−１−１〜１−８−１２とすべて同様にして、円筒型二次電池を得た。次に、このようにして得られた各二次電池の外部短絡試験および負荷特性評価を以下のようにして行った。
【０１１５】
＜外部短絡試験＞
電池電圧を４．３５Ｖとする以外のことは、上述のサンプル１−１−１〜１−８−１２とすべて同様にして外部短絡試験を行った。
【０１１６】
＜負荷特性評価＞
電池電圧を４．３５Ｖとする以外のことは、上述のサンプル１−１−１〜１−８−１２とすべて同様にして負荷特性を評価した。
【０１１７】
（サンプル３−１−１〜３−８−１２）
まず、上述のサンプル１−１−１〜１−８−１２とすべて同様にして、円筒型二次電池を得た。次に、このようにして得られた各二次電池の外部短絡試験および負荷特性評価を以下のようにして行った。
【０１１８】
＜外部短絡試験＞
電池電圧を４．４Ｖとする以外のことは、上述のサンプル１−１−１〜１−８−１２とすべて同様にして外部短絡試験を行った。
【０１１９】
＜負荷特性評価＞
電池電圧を４．４Ｖとする以外のことは、上述のサンプル１−１−１〜１−８−１２とすべて同様にして負荷特性を評価した。
【０１２０】
（サンプル４−１−１〜４−８−１２）
まず、上述のサンプル１−１−１〜１−８−１２とすべて同様にして、円筒型二次電池を得た。次に、このようにして得られた各二次電池の外部短絡試験および負荷特性評価を以下のようにして行った。
【０１２１】
＜外部短絡試験＞
電池電圧を４．４５Ｖとする以外のことは、上述のサンプル１−１−１〜１−８−１２とすべて同様にして外部短絡試験を行った。
【０１２２】
＜負荷特性評価＞
電池電圧を４．４５Ｖとする以外のことは、上述のサンプル１−１−１〜１−８−１２とすべて同様にして負荷特性を評価した。
【０１２３】
（サンプル５−１−１〜５−８−１２）
まず、上述のサンプル１−１−１〜１−８−１２とすべて同様にして、円筒型二次電池を得た。次に、このようにして得られた各二次電池の外部短絡試験および負荷特性評価を以下のようにして行った。
【０１２４】
＜外部短絡試験＞
電池電圧を４．５５Ｖとする以外のことは、上述のサンプル１−１−１〜１−８−１２とすべて同様にして外部短絡試験を行った。
【０１２５】
＜負荷特性評価＞
電池電圧を４．５５Ｖとする以外のことは、上述のサンプル１−１−１〜１−８−１２とすべて同様にして負荷特性を評価した。
【０１２６】
（サンプル６−１−１〜６−８−１２）
まず、上述のサンプル１−１−１〜１−８−１２とすべて同様にして、円筒型二次電池を得た。次に、このようにして得られた各二次電池の外部短絡試験および負荷特性評価を以下のようにして行った。
【０１２７】
＜外部短絡試験＞
電池電圧を４．６Ｖとする以外のことは、上述のサンプル１−１−１〜１−８−１２とすべて同様にして外部短絡試験を行った。
【０１２８】
＜負荷特性評価＞
電池電圧を４．６Ｖとする以外のことは、上述のサンプル１−１−１〜１−８−１２とすべて同様にして負荷特性を評価した。
【０１２９】
表１〜表４８に、上述のサンプル１−１−１〜６−８−１２の外部短絡試験および負荷特性評価の結果を示す。この評価結果から以下のことが分かる。
セパレータ膜厚が１０μｍ未満の場合、負荷特性は良いが、全ての充電電圧でＰＴＣ素子１６が必要であることが分かる。
セパレータ膜厚が２０μｍを越える場合、全ての充電電圧でＰＴＣ素子１６の必要性は見られないが、負荷特性が悪いことが分かる。
ＰＴＣ素子１６が必要でなく、負荷特性が９５％を超える二次電池は、膜厚１０〜２０μｍを有し、２０μｍ換算の突刺し強度が３００ｇｆ（膜厚１０μｍの場合１５０ｇｆ）以上でポリエチレン基材層２３Ａの透気度が全体の１０％以上を占めるセパレータ２３を使用した二次電池、および突刺し強度が３００ｇｆ以下でポリエチレン基材層２３Ａの透気度が全体の３５％以上を占めるセパレータ２３を使用した二次電池であることが分かる。
また、表１〜４８において、各層の膜厚や空隙率が同じであっても透気度は一致せず、異なり得る。そして、６０℃外部短絡試験でのＰＴＣ要否は、ポリエチレン基材層２３Ａの膜厚や空隙率ではなく、透気度によっていることがわかる。
【０１３０】
以上、この発明の実施形態および実施例について具体的に説明したが、この発明は、上述の実施形態および実施例に限定されるものではなく、この発明の技術的思想に基づく各種の変形が可能である。
【０１３１】
例えば、上述の実施形態および実施例において挙げた数値はあくまでも例に過ぎず、必要に応じてこれと異なる数値を用いてもよい。
【０１３２】
例えば、上述の実施形態および実施例においては、電極反応物質としてリチウムを用いる場合について説明したが、ナトリウム（Ｎａ）若しくはカリウム（Ｋ）などの他の１Ａ族元素、マグネシウム若しくはカルシウム（Ｃａ）などの２Ａ族元素、アルミニウムなどの他の軽金属、リチウムまたはこれらの合金を用いる場合についても、本発明を適用することができ、同様の効果を得ることができる。その際、負極活物質には、上述の実施形態で説明したような負極材料を同様にして用いることができる。
【０１３３】
また、上述の実施形態および実施例においては、巻回構造を有する二次電池について説明したが、この発明は、正極および負極を折り畳んだりあるいは積み重ねた構造を有する二次電池についても同様に適用することができる。加えて、いわゆるコイン型，ボタン型あるいは角型などの二次電池についても適用することができる。
【図面の簡単な説明】
【０１３４】
【図１】この発明の第１の実施形態による二次電池の一構成例を示す断面図である。
【図２】図１に示した二次電池における巻回電極体の一部を拡大して表す断面図である。
【図３】この発明の第４の実施形態による二次電池の一構成例を示す分解斜視図である。
【図４】図３で示した巻回電極体のＩ−Ｉ線に沿った断面図である。
【符号の説明】
【０１３５】
１１・・・電池缶、１２，１３・・・絶縁板、１４・・・電池蓋、１５・・・安全弁機構、１５Ａ・・・ディスク板、１６・・・熱感抵抗素子、１７・・・ガスケット、２０，３０・・・巻回電極体、２１，３３・・・正極、２１Ａ，３３Ａ・・・正極集電体、２１Ｂ，３３Ｂ・・・正極活物質層、２２，３４・・・負極、２２Ａ，３４Ａ・・・負極集電体、２２Ｂ，３４Ｂ・・・負極活物質層、２３，３５・・・セパレータ、２３Ａ・・・基材層、２３Ｂ・・・表面層、２４・・・センターピン、２５，３１・・・正極リード、２６，３２・・・負極リード、３６・・・電解質層、３７・・・保護テープ、４０・・・外装部材、４１…密着フィルム
【図１】
0005417686.tif 000050
【図２】
0005417686.tif 000051
【図３】
0005417686.tif 000052
【図４】
0005417686.tif 000053